(57)【要約】【課題】風合い、乾燥性等の諸特性に優れた機能性編地およびそれを用いた編地製品を提供する。【解決手段】一部もしくは全部が、低吸湿弱酸性繊維を主成分とする糸Ｐで形成された編地であって、上記糸Ｐからなる編目において、各ループの高さ（Ｈ）と、隣り合うループの頂点から頂点に至る糸Ｐの長さ（Ｌ）とが、下記の式（１）、（２）を満たすように設定した。【数１】2005154949.tif 000009【選択図】図１
2005154949.tif 000002
【特許請求の範囲】
【請求項１】
一部もしくは全部が、低吸湿弱酸性繊維を主成分とする糸Ｐで形成された編地であって、上記糸Ｐからなる編目において、各ループの高さ（Ｈ）と、隣り合うループの頂点から頂点に至る糸Ｐの長さ（Ｌ）とが、下記の式（１）、（２）を満たすよう設定されていることを特徴とする機能性編地。
【数１】
2005154949.tif 000008
【請求項２】
上記糸Ｐが、ポリ乳酸系繊維を主成分とするものである請求項１記載の機能性編地。
【請求項３】
上記糸Ｐとともに、綿、麻、絹、羊毛、レーヨンおよびナイロンからなる群から選択される少なくとも一つの繊維を主成分とする糸Ａが組み合わせられている請求項１または２記載の機能性編地。
【請求項４】
請求項１〜３のいずれか一項に記載の機能性編地を用いた編地製品であって、糸Ｐからなる編目が少なくとも片方の面に多く表れるよう設定されており、上記糸Ｐが多く表れる面を肌に当てて着用もしくは使用するようになっていることを特徴とする編地製品。
【請求項５】
上記編地製品が、インナー、肌着、Ｔシャツ、スポーツウェア、ホームウェア、靴下のいずれかである請求項４記載の編地製品。
【発明の詳細な説明】
【技術分野】
【０００１】
本発明は、優れた吸水・発散作用を備えた機能性編地およびそれを用いた編地製品に関するものである。
【背景技術】
【０００２】
従来から、肌着等に用いられる繊維材としては、綿や羊毛といった、肌触りや吸水性に優れた天然繊維が汎用されているが、これらの繊維は、汗ばんだ場合に肌に貼りついて乾燥性がよくないという問題がある。
【０００３】
そこで、生地の表側に吸湿性繊維糸を用い、生地の裏側に非吸湿性マルチフィラメント糸を用い、一定の風合いと乾燥性を兼ね備えた編物製品（特許文献１参照）や、表地に親水性繊維、裏地に疎水性繊維を用いた特殊な２重構造の速乾性編地（特許文献２参照）が提案されている。また、環境に配慮し、肌に優しい生分解性肌着用編地として、ポリ乳酸繊維を５０％以上用いたもの（特許文献３参照）が提案されている。
【特許文献１】特開２００１−２８８６５０号公報
【特許文献２】特開２００３−１３３４４号公報
【特許文献３】特開２００１−２３４４５４号公報
【発明の開示】
【発明が解決しようとする課題】
【０００４】
しかしながら、これらの編物製品や編地は、いずれも一長一短があり、風合い、乾燥性等の諸特性を全て満足させるものではないため、さらなる改良が求められている。
【０００５】
本発明は、このような事情に鑑みなされたもので、風合い、乾燥性等の諸特性に優れた機能性編地およびそれを用いた編地製品の提供をその目的とする。
【課題を解決するための手段】
【０００６】
上記の目的を達成するため、本発明は、一部もしくは全部が、低吸湿弱酸性繊維を主成分とする糸Ｐで形成された編地であって、上記糸Ｐからなる編目において、各ループの高さ（Ｈ）と、隣り合うループの頂点から頂点に至る糸Ｐの長さ（Ｌ）とが、下記の式（１）、（２）を満たすよう設定されている機能性編地を第１の要旨とする。
【数１】
2005154949.tif 000003
【０００７】
また、本発明は、そのなかでも、特に、上記糸Ｐが、ポリ乳酸系繊維を主成分とするものである機能性編地を第２の要旨とし、上記糸Ｐとともに、綿、麻、絹、羊毛、レーヨンおよびナイロンからなる群から選択される少なくとも一つの繊維を主成分とする糸Ａが組み合わせられている機能性編地を第３の要旨とする。
【０００８】
さらに、本発明は、上記第１〜第３の要旨のいずれかである機能性編地を用いた編地製品であって、糸Ｐからなる編目が少なくとも片方の面に多く表れるよう設定されており、上記糸Ｐが多く表れる面を肌に当てて着用もしくは使用するようになっている編地製品を第４の要旨とし、そのなかでも、特に、上記編地製品が、インナー、肌着、Ｔシャツ、スポーツウェア、ホームウェア、靴下のいずれかである編地製品を第５の要旨とする。
【発明の効果】
【０００９】
すなわち、本発明の機能性編地は、一部もしくは全部が、低吸湿弱酸性繊維を主成分とする糸Ｐで形成されており、その糸Ｐからなる編目の各ループ高さ（Ｈ）と、ループを構成する糸Ｐの所定長さ（Ｌ）とが、特定の関係となるよう設定されているため、上記糸Ｐによって形成される編目が特定の凹部空隙を形成するようになっている。したがって、上記糸Ｐで形成された編目部分が肌に当たるような用途に用いると、夏は、汗が上記凹部空隙から外側（表側）に移行するため、肌がべたつかず、さらっとした快適な着用感が得られる。また、冬は、上記凹部空隙に空気が溜まり、断熱効果を奏するため、保温効果が高い。しかも、糸Ｐの主成分が弱酸性であるため、敏感肌に対しても良好に使用できるという利点がある。そして、特に、糸Ｐとして、生分解性繊維であるポリ乳酸系繊維を主成分とする糸を用いた場合には、廃棄処理の負担が小さいものとなり、より効果的である。
【００１０】
また、本発明の編地製品は、上記機能性編地を用いたものであって、糸Ｐからなる編目が少なくとも片方の面に多く表れるよう設定され、その面を肌に当てて着用もしくは使用するようになっているため、優れた着用感を得ることができる。
【発明を実施するための最良の形態】
【００１１】
つぎに、本発明の実施の形態について説明する。
【００１２】
まず、本発明の機能性編地は、一部もしくは全部が、低吸湿弱酸性繊維を主成分とする糸Ｐを用いて形成された編地である。
【００１３】
上記「低吸湿弱酸性繊維」とは、一般に高吸湿性繊維として知られている綿、麻等の天然繊維との相対的な比較において吸湿性が低い繊維であって、ｐＨが５．５〜６．９の弱酸性である繊維をいい、なかでも、ｐＨが６．０〜６．５のものが特に好適である。ただし、上記「吸湿性」と「ｐＨ」は、以下の方法によって測定する。
【００１４】
〔吸湿率の測定法〕
２５℃、３５％ＲＨの雰囲気下に２時間放置した試料片の重量（Ｗ）を測定したのち、３５℃、８５％ＲＨの雰囲気下に２０分間放置して吸湿させ、吸湿後の重量（Ｗ′）を測定する。そして、上記Ｗ′とＷとの差をＷで除し、その値に１００を乗じた値（％）を、その試料片の吸湿率とする。
【００１５】
〔ｐＨの測定法〕
１．６ｃｍ×１ｃｍの大きさに切断した試料片の重量を電子天秤で測定したのち、上記試料片を、簡易ｐＨメーター（ＴＷＩＮ  ｐＨ、堀場製作所社製）の電極の上に置く。そして、電極上の試料片に、試料片の５倍重量の蒸留水をピペットを使用して滴下し（ピペットの１滴は約０．０５ｇ）、簡易ｐＨメーターのモニターに安定マークが点灯したことを確認し、その時点でのｐＨ値を読み取る。
【００１６】
上記低吸湿弱酸性繊維としては、生分解性に優れたポリ乳酸系繊維が好適である。
【００１７】
上記ポリ乳酸系繊維は、ポリ乳酸を主成分とする樹脂組成物からなり、Ｌ−乳酸単位を８０モル％以上、好ましくは９５モル％以上、さらに好ましくは９８モル％以上含有するポリ乳酸を用いることが好適である。Ｌ−乳酸単位の比率が高ければ高いほど、耐熱性等の繊維物性が向上するからである。また、上記ポリ乳酸は、脂肪族多価アルコール、脂環族多価アルコール、脂肪族ヒドロキシカルボン酸、脂環族ヒドロキシカルボン酸等の多官能基を有する化合物、あるいはラクトン、環状エーテル類等の環状化合物を好ましくは０．１〜１５重量％、より好ましくは０．１〜１０重量％、さらに好ましくは０．５〜７重量％共重合したものを用いることもできる。
【００１８】
また、本発明に用いる糸Ｐには、上記ポリ乳酸系繊維等の低吸湿弱酸性繊維とともに、物性の異なる他の繊維を、限定的な割合で配合するようにしても差し支えない。他の繊維との混合形態は、混紡糸としても、混繊糸としても、差し支えない。ただし、低吸湿弱酸性繊維の配合は、全体に対し、５０重量％以上に設定することが好ましく、より好ましくは８０重量％以上である。そして、環境に特に配慮した場合には、９５重量％以上に設定することがさらに好ましい。
【００１９】
さらに、本発明の機能性編地には、上記糸Ｐとともに、種類の異なる他の糸Ａを組み合わせて用いることができる。糸Ａは、特に限定するものではないが、特に、高吸湿性繊維である、綿、麻、絹、羊毛等の天然繊維や、レーヨン等の再生繊維、ナイロン等の合成繊維からなる糸を用いることが好適である。なお、上記レーヨンには、竹から得られるセルロースからなるレーヨンも含まれる。そして、これらのなかでも、特に、綿を用いることが最適である。なお、糸Ａも、２種類以上の繊維素材を組み合わせた混紡糸や混繊糸であってもよい。また、種類の異なる２本以上の糸Ａ、Ａ′…をひき揃えて編んだり、交編したりしてもよい。
【００２０】
そして、本発明の機能性編地において、糸Ｐからなる編目は、表裏両面に表れるように設定してもよいが、少なくとも片面の一部に、その編目が表れるよう構成されていれば、一定の効果が得られる。例えば、一方の面が綿等の他の糸からなる編目で構成されていても、他方の面の全面積のうち５０％以上、好ましくは８０％以上、さらに好ましくは９５％以上が、糸Ｐからなる編目で構成されていれば、べたつかない等の肌に対する良好な着用感が得られる。もちろん、片面に綿等の他の糸からなる編目のみが表れ、他面に上記糸Ｐからなる編目のみが表れるよう編み立てられた構成のものは、非常に優れた効果を奏する。
【００２１】
このような編地の一例を、図１に示す。この編地は、フライス編機によって編成された２層構造のフライス編地で、裏面（図では手前側）に、低吸湿弱酸性繊維を主成分とする糸Ｐ（図では白抜きで表示されている）からなる編目のみが表れ、表面（図では奥側）に、他の糸Ａ（図では黒色で表示されている）からなる編目のみが表れるようになっている。
【００２２】
本発明の機能性編地に適した編地としては、他に、丸編機による丸編地（鹿の子編、ハニカム編等の２重天竺編地を含む）、横編機による横編地、経編機によるトリコット編地、ラッセル編地等があげられる。
【００２３】
そして、本発明の機能性編地は、上記糸Ｐからなる編目の各ループの高さ（図１においてＨで示す）と、隣り合うループの頂点から頂点に至る糸Ｐの長さ（Ｌ）（図１において２本の直線Ｘに挟まれた部分の糸Ｐの長さ）とが、下記の式（１）、（２）を満たすよう設定されていなければならない。
【００２４】
【数２】
2005154949.tif 000004
【００２５】
すなわち、Ｈが０．０５ｍｍより小さいと、ループ部分が小さすぎて水を保持する凹部空隙が形成されないため、さらっとした感触が得られず、逆に、Ｈが３ｍｍより大きいと、汗や水分がループ内に溜まって乾燥せず、ムレを生じ、問題となる。また、Ｌ／Ｈが２．１未満の場合、糸Ｐ同士の編目が緊密に接近しすぎて、肌と対峙する部分に形成される凹部空隙が小さすぎて、やはりさらっとした感触が得られないという問題がある。
【００２６】
したがって、上記２つの式（１），（２）を満足するよう設定された本発明の機能性編地は、その編目の各ループによって、汗や水蒸気を表側に移行させ発散させるのに適した大きさの凹部空隙が形成されたものとなる。
【００２７】
このようにして構成される本発明の機能性編地は、一部もしくは全部が、低吸湿弱酸性繊維を主成分とする糸Ｐで形成されており、その糸Ｐからなる編目の各ループ高さ（Ｈ）と、ループを構成する糸Ｐの所定長さ（Ｌ）とが、特定の関係となるよう設定されているため、上記糸Ｐによって形成される編目が特定の凹部空隙を形成するようになっている。したがって、上記糸Ｐで形成された編目が表れる面を肌に当てて使用する肌着等の用途に用いると、夏は、汗が上記凹部空隙から外側（表側）に移行するため、肌がべたつかず、さらっとした快適な着用感が得られる。また、冬は、上記凹部空隙に空気が溜まり、断熱効果を奏するため、保温効果が高い。さらに、糸Ｐの主成分が弱酸性であるため、敏感肌に対しても良好に使用できるという利点がある。そして、特に、糸Ｐとして、生分解性繊維であるポリ乳酸系繊維を主成分とする糸を用いた場合には、廃棄処理の負担が小さいものとなり、より効果的である。
【００２８】
したがって、本発明の機能性編地を用いた編地製品は、その糸Ｂからなる面を肌に当てて着用し、あるいは装着することにより、優れた着用感、装着感を得ることができる。このような編地製品としては、インナーや肌着、直接肌に着るＴシャツ等があげられる。また、スポーツウェア、ホームウェア、靴下等として用いることもできる。
【００２９】
つぎに、本発明の実施例について、比較例と併せて説明する。
【実施例】
【００３０】
〔実施例１〕
高吸湿性繊維からなる糸Ａとして、綿糸（３０番手）を用意し、低吸湿弱酸性繊維からなる糸Ｐとして、ポリ乳酸系繊維からなるマルチフィラメント糸（５６ｄｔｅｘ／４８ｆ）を用意した。そして、丸編機を用い、図２に示す組織のハニカム編となるよう編み立て、表側が綿糸からなる編目で形成され、裏側がポリ乳酸系繊維のマルチフィラメント糸からなる編目で形成された、２重構造の編地を得た。このものは、ハニカム編に由来する凹凸が編地全体に形成されている。そして、糸Ｂからなる編目の各ループの高さＨは１．２ｍｍ、隣り合うループの頂点から頂点に至る糸Ｐの長さＬは３．４ｍｍであった。したがって、Ｌ／Ｈの値は約２．８３である。
【００３１】
〔実施例２〕
実施例１で用いたポリ乳酸系繊維のマルチフィラメント糸のみを用いて、実施例１と同様の編地を得た。
【００３２】
〔比較例１〕
実施例１で用いた綿糸のみを用いて、実施例１と同様の編地を得た。
【００３３】
上記実施例１、２品と比較例１品について、その裏面側のｐＨおよび吸水拡散性を測定するとともに、その吸湿率と乾燥性を測定して評価した。なお、上記「ｐＨ」と「吸湿率」の測定方法は、前述のとおりであり、「吸湿率」の評価は、２０分後の吸湿率が３．０％以下のものを○、３．０％を超えているものを×とした。また、上記「吸水拡散性」と「乾燥性」の測定・評価方法は、下記のとおりである。
【００３４】
〔吸水拡散性〕
ガラス板上に１ミリリットルの水を垂らし、その上に、裏面が水と接するように編地を載せ、１分後の生地の表面をデジタルカメラで撮影して表面側に拡散した水の面積を測定した。
【００３５】
〔乾燥性〕
編地３ｇを採取し、その中央部付近に自重の約３０％量の水を滴下してその重量を測定した後、標準状態（２０℃、６５ＲＨ％）で放置し、一定時間毎にその重量を測定することにより、その乾燥率を算出した。そして、７５分経過時点で完全に乾燥しているか、乾燥率が９０％以上のものを○、９０％未満のものを×とした。
【００３６】
さらに、実施例１、２品と比較例１品の各編地を用いて女性用肌着を作製し、実際にモニター１０名に着用させ、その着心地を評価させた。着心地は、◎…良好、○…普通  ×…不良、の３段階評価とした。これらの結果を下記の表１にまとめて示す。
【００３７】
【表１】
2005154949.tif 000005
【００３８】
上記の結果から、実施例１、２品の方が、全体に優れていることがわかる。
【００３９】
〔実施例３〜６、比較例２〜５〕
糸Ａと糸Ｐの編目を下記の表２に示すように変えた。それ以外は、上記実施例１と同様にして、８種類の編地を得た。これらについても、前記と同様にして、吸湿性、乾燥性、着心地の３項目について評価した。これらの結果を、下記の表２、表３に併せて示す。
【００４０】
【表２】
2005154949.tif 000006
【００４１】
【表３】
2005154949.tif 000007
【００４２】
上記の結果から、実施例品は、いずれも良好な結果が得られていることがわかる。これに対し、比較例品は、いずれかの項目において悪い結果となっており、実用的でないことがわかる。
【図面の簡単な説明】
【００４３】
【図１】本発明の一実施例である機能性編地の説明図である。
【図２】本発明の一実施例の編組織を示す説明図である。
【符号の説明】
【００４４】
Ｐ  低吸湿弱酸性繊維を主成分とする糸
【図１】
2005154949.tif 000010
【図２】
2005154949.tif 000011